(57)【特許請求の範囲】
【請求項１】
導体の外側に絶縁被覆層を備える被覆電線であって、
前記導体は、
Ｆｅを０．０５質量％以上２．０質量％以下、
Ｔｉを０．０２質量％以上１．０質量％以下、
Ｍｇを０質量％以上０．６質量％以下含有し、
残部がＣｕ及び不純物からなる銅合金から構成され、
加工硬化指数が０．１以上であり、
線径が０．５ｍｍ以下である銅合金線を複数撚り合せた撚線である被覆電線。
【請求項２】
前記銅合金は、Ｍｇを０．１５質量％超含有する請求項１に記載の被覆電線。
【請求項３】
前記銅合金線の引張強さが３５０ＭＰａ以上、破断伸びが５％以上、導電率が５５％ＩＡＣＳ以上である請求項１又は請求項２に記載の被覆電線。
【請求項４】
端子固着力が４５Ｎ以上である請求項１から請求項３のいずれか１項に記載の被覆電線。
【請求項５】
端子が取り付けられた状態での耐衝撃エネルギーが２Ｊ／ｍ以上である請求項１から請求項４のいずれか１項に記載の被覆電線。
【請求項６】
耐衝撃エネルギーが５Ｊ／ｍ以上である請求項１から請求項５のいずれか１項に記載の被覆電線。
【請求項７】
請求項１から請求項６のいずれか１項に記載の被覆電線と、前記被覆電線の端部に取り付けられた端子とを備える端子付き電線。
【請求項８】
導体に利用される銅合金線であって、
Ｆｅを０．０５質量％以上２．０質量％以下、
Ｔｉを０．０２質量％以上１．０質量％以下、
Ｍｇを０質量％以上０．６質量％以下含有し、
残部がＣｕ及び不純物からなる銅合金から構成され、
加工硬化指数が０．１以上であり、
線径が０．５ｍｍ以下である銅合金線。
【請求項９】
請求項８に記載の銅合金線が複数撚り合わされてなる銅合金撚線。
【発明の詳細な説明】
【技術分野】
【０００１】
本発明は、電線などの導体に用いられる銅合金線、銅合金撚線、この銅合金線や銅合金撚線を導体として備える被覆電線、この被覆電線を備える端子付き電線に関する。
【背景技術】
【０００２】
従来、自動車や産業用ロボットなどの配線構造に複数の端子付き電線を束ねたワイヤーハーネスが利用されている。端子付き電線は、電線の端部において露出させた導体に圧着端子などの端子が取り付けられたものである。代表的には、各端子は、コネクタハウジングに設けられた複数の端子孔にそれぞれ挿入されて、コネクタハウジングに機械的に接続される。このコネクタハウジングを介して、機器本体に電線が接続される。コネクタハウジング同士が接続されて、電線同士が接続されることもある。
【０００３】
上記導体の構成材料には、導電性に優れることから、銅などの銅系材料が主流である。特許文献１は、自動車用途に適した銅合金線として、高強度で高導電率を有しながら伸びにも優れる細い銅合金線を開示する。
【先行技術文献】
【特許文献】
【０００４】
【特許文献１】特開２０１４−１５６６１７号公報
【発明の概要】
【発明が解決しようとする課題】
【０００５】
端子が取り付けられた状態（以下、端子装着状態と呼ぶことがある）で使用される電線には、衝撃を受けた場合でも端子が外れ難く、端子との固着性に優れることが望まれる。また、端子が取り付けられた状態で衝撃を受けた場合でも、導体における端子取付箇所近傍で破断し難いこと、即ち、端子装着状態でも耐衝撃性に優れることが望まれる。
【０００６】
例えば、電線の端部において導体に圧着端子を取り付ける場合、導体と圧着端子のワイヤバレル部とを同時に圧縮する。この圧縮によって、導体における端子取付箇所の断面積は、端子取付箇所以外の箇所（以下、本線箇所と呼ぶことがある）に比較して小さい。そのため、衝撃を受けた際に上記端子取付箇所が受けられる力（Ｎ）は、本線箇所に比較して小さくなり易い。このことから、特に導体における上記端子取付箇所は強度の弱点となり得る。例えば、上述のワイヤーハーネスに備える端子付き電線の各端子を端子孔に挿入してコネクタハウジングに機械的に接続する際や、コネクタハウジングを機器本体や別のコネクタハウジングに接続する際などの接続時に電線が衝撃を受けることがある。また、自動車などの所定の箇所にワイヤーハーネスを取り付ける際（配策する際）などに、周囲部品に接するなどして、電線が衝撃を受けることがある。上記端子付き電線は、これらの衝撃によって、仮に端子が強固に取り付けられていても導体における端子取付箇所近傍で破断する恐れがある。その結果、電気的な接続状態を維持できなくなる。
【０００７】
昨今、自動車の高性能化や高機能化などに伴って、車載される各種の電気機器、制御機器などが増加し、これらの機器に使用される電線も増加傾向にある。従って、電線の重量も増加傾向にある。一方で、環境保全のため、自動車の燃費の向上などを目的として、電線の軽量化が望まれる。例えば、導体に、線径０．５ｍｍ以下の細い線材を用いれば、軽量化が図れる。しかし、このように細い線材では、圧着端子などの端子取付箇所の断面積が更に小さく、衝撃時に受けられる力も小さくなり易い。そのため、このような細い線材は、衝撃を受けた場合に端子取付箇所近傍で破断し易いといえる。
【０００８】
そこで、本発明の目的の一つは、端子との固着性に優れる上に、端子が取り付けられた状態でも耐衝撃性に優れる被覆電線、端子付き電線、銅合金線、及び銅合金撚線を提供することにある。
【課題を解決するための手段】
【０００９】
本発明の一態様に係る被覆電線は、導体の外側に絶縁被覆層を備える被覆電線であって、
前記導体は、
Ｆｅを０．０５質量％以上２．０質量％以下、
Ｔｉを０．０２質量％以上１．０質量％以下、
Ｍｇを０質量％以上０．６質量％以下含有し、
残部がＣｕ及び不純物からなる銅合金から構成され、
加工硬化指数が０．１以上であり、
線径が０．５ｍｍ以下である銅合金線を複数撚り合せた撚線である。
【００１０】
本発明の一態様に係る端子付き電線は、上記の一態様に係る被覆電線と、前記被覆電線の端部に取り付けられた端子とを備える。
【００１１】
本発明の一態様に係る銅合金線は、導体に利用される銅合金線であって、
Ｆｅを０．０５質量％以上２．０質量％以下、
Ｔｉを０．０２質量％以上１．０質量％以下、
Ｍｇを０質量％以上０．６質量％以下含有し、
残部がＣｕ及び不純物からなる銅合金から構成され、
加工硬化指数が０．１以上であり、
線径が０．５ｍｍ以下である。
【００１２】
本発明の一態様に係る銅合金撚線は、上記の一態様に係る銅合金線が複数撚り合わされてなる。
【発明の効果】
【００１３】
上記被覆電線、端子付き電線、銅合金線、及び銅合金撚線は、端子との固着性に優れる上に、端子が取り付けられた状態でも耐衝撃性に優れる。
【図面の簡単な説明】
【００１４】
【図１】実施形態の被覆電線を示す概略斜視図である。
【図２】実施形態の端子付き電線について、端子近傍を示す概略側面図である。
【図３】図２に示す端子付き電線を（ＩＩＩ）−（ＩＩＩ）切断線で切断した横断面図である。
【図４】試験例１で測定した「端子装着状態の耐衝撃エネルギー」の測定方法を説明する説明図である。
【発明を実施するための形態】
【００１５】
［本発明の実施形態の説明］
最初に本発明の実施形態の内容を列記して説明する。
（１）本発明の一態様に係る被覆電線は、導体の外側に絶縁被覆層を備える被覆電線であって、
前記導体は、
Ｆｅを０．０５質量％以上２．０質量％以下、
Ｔｉを０．０２質量％以上１．０質量％以下、
Ｍｇを０質量％以上０．６質量％以下含有し、
残部がＣｕ及び不純物からなる銅合金から構成され、
加工硬化指数が０．１以上であり、
線径が０．５ｍｍ以下である銅合金線を複数撚り合せた撚線である。
上記の撚線は、複数の銅合金線を単に撚り合せたものの他、撚り合せ後に圧縮成形された、いわゆる圧縮撚線を含む。後述する（９）の銅合金撚線についても同様である。
【００１６】
上記の被覆電線は、以下の理由によって、端子との固着性に優れる上に、端子が取り付けられた状態でも耐衝撃性に優れる。
【００１７】
・固着性
上記の被覆電線は、導体を構成する各素線である銅合金線の加工硬化指数が大きいため、圧縮加工などの塑性加工を施した場合に加工硬化し易い。このような銅合金線の撚線から構成される導体に圧着端子を圧着した場合、端子取付箇所は、圧縮加工という断面減少を伴う塑性加工が施されて、加工硬化する。この加工硬化によって、端子を強固に固着することができるからである。
【００１８】
・耐衝撃性
上記の被覆電線は、上述のように加工硬化し易い銅合金線を導体に備えるため、加工硬化による強度の向上効果を得易い。例えば、上述の端子付き電線における端子取付箇所の断面積が本線箇所よりも小さいものの、加工硬化による強度向上効果を十分に望める。特に、素線とする上記銅合金線は、線径が０．５ｍｍ以下という細線であり、上記端子取付箇所の断面積が更に小さいものの、上述の加工硬化による強度の向上によって、十分な強度を有することができる。このような銅合金線の撚線を導体に備えるため、上述の端子付き電線が衝撃を受けた場合に、後述のように高強度である本線箇所で破断し難いことは勿論、端子取付箇所近傍でも破断し難いからである。
【００１９】
上記の被覆電線は、上述のように端子との固着性、端子装着状態での耐衝撃性に優れる上に、特定の組成の銅合金から構成される銅合金線を導体に備えるため、強度が高く、伸びといった靭性にも優れる上に、導電率も高い。つまり、上記の被覆電線は、高強度、高靭性、高導電率をバランスよく備える。また、上記の被覆電線は、上記銅合金線の撚線を導体としており、同一断面積の単線を導体とする場合に比較して、導体（撚線）全体として屈曲性や捻回性といった機械的特性により優れる傾向にある。そのため、上記の被覆電線を備える端子付き電線は、配策時やハウジングへの接続時などで導体が引っ張られたり、曲げや捻じりが加えられたり、使用時に繰り返しの曲げや捻じりなどが加えられる場合でも、上記端子取付箇所近傍で破断し難い。好ましくは、端子取付箇所は、本線箇所の強度と同等程度の強度を有することができる。このような上記の被覆電線は、自動車用ワイヤーハーネスなどの各種のワイヤーハーネスなどに備える端子付き電線などに好適に利用できる。また、この端子付き電線やワイヤーハーネスは、端子との接続状態を良好に維持し易く、信頼性を高められる。
【００２０】
ここで、強度に着目すると、従来、電線の導体に利用される軟銅は、強度に劣るものの加工硬化し易く、加工硬化による強度の向上が望める。但し、加工硬化箇所の強度は、元々の強度が低いため、十分な強度を有するとはいえない。一方、合金化すれば、一般に、強度を向上できるものの加工硬化し難く、加工硬化による強度向上効果を十分に望めない。これに対し、従来、着目されていなかった加工硬化指数を指標とし、加工硬化指数が特定の範囲を満たすように、導体を構成する銅合金線について添加元素の種類の選択や含有量、製造条件などを調整することで、端子との固着性、及び端子装着状態の耐衝撃性に優れる上記の被覆電線とすることができる。
【００２１】
（２）上記の被覆電線の一例として、前記銅合金は、Ｍｇを０．１５質量％超含有する形態が挙げられる。
【００２２】
上記形態は、Ｍｇを比較的多く含むため、導体を構成する銅合金線の加工硬化指数が大きくなり易く、加工硬化による強度向上効果を得易い。従って、上記形態は、端子との固着性、端子装着状態での耐衝撃性により優れる。
【００２３】
（３）上記の被覆電線の一例として、前記銅合金線の引張強さが３５０ＭＰａ以上、破断伸びが５％以上、導電率が５５％ＩＡＣＳ以上である形態が挙げられる。
【００２４】
上記形態は、端子との固着性、端子装着状態での耐衝撃性に優れる上に、引張強さ、破断伸び、及び導電率が高い銅合金線を導体に備えるため、高強度、高靭性、高導電率をバランスよく備える。従って、上記形態は、上述の端子付き電線などに好適に利用できる。
【００２５】
（４）上記の被覆電線の一例として、端子固着力が４５Ｎ以上である形態が挙げられる。端子固着力、後述する（５）端子装着状態での耐衝撃エネルギー、（６）耐衝撃エネルギーの測定方法は後述する。
【００２６】
上記形態は、端子を強固に固着することができ、端子との固着性により優れる。従って、上記形態は、上述の端子付き電線などに好適に利用できる。
【００２７】
（５）上記の被覆電線の一例として、端子が取り付けられた状態での耐衝撃エネルギーが２Ｊ／ｍ以上である形態が挙げられる。
【００２８】
上記形態は、圧着端子などの端子が圧着された端子装着状態での耐衝撃エネルギーが高く、端子装着状態で衝撃を受けた場合でも端子取付箇所でより破断し難く、耐衝撃性により優れる。従って、上記形態は、上述の端子付き電線などに好適に利用できる。
【００２９】
（６）上記の被覆電線の一例として、耐衝撃エネルギーが５Ｊ／ｍ以上である形態が挙げられる。
【００３０】
上記形態は、耐衝撃エネルギーが高く、衝撃を受けた場合でも破断し難い。従って、上記形態は、上述の端子付き電線などに利用されて、衝撃を受けた場合に破断し難い。
【００３１】
（７）本発明の一態様に係る端子付き電線は、上記（１）〜（６）のいずれかに記載の被覆電線と、前記被覆電線の端部に取り付けられた端子とを備える。
【００３２】
上記の端子付き電線は、上記の被覆電線を備えるため、端子との固着性、端子装着状態での耐衝撃性に優れる上に、高強度、高靭性、高導電率である。従って、上記の端子付き電線は、自動車用ワイヤーハーネスなどの各種のワイヤーハーネスなどに好適に利用できる。
【００３３】
（８）本発明の一態様に係る銅合金線は、導体に利用される銅合金線であって、
Ｆｅを０．０５質量％以上２．０質量％以下、
Ｔｉを０．０２質量％以上１．０質量％以下、
Ｍｇを０質量％以上０．６質量％以下含有し、
残部がＣｕ及び不純物からなる銅合金から構成され、
加工硬化指数が０．１以上であり、
線径が０．５ｍｍ以下である。
【００３４】
上記の銅合金線は、加工硬化指数が大きいため、上述のように端子が取り付けられる用途の電線の導体に用いた場合、端子固着性に優れる上に、端子装着状態での耐衝撃性に優れる電線を構築することができる。また、上記の銅合金線は、上述のように特定の組成の銅合金から構成されて高強度、高靭性、高導電率である。従って、上記の銅合金線は、単線又は撚線の状態で、電線などの導体に好適に利用できる。例えば、上記の銅合金線を撚り合わせた撚線を導体とすることで、上記（１）の被覆電線を構築できる。
【００３５】
（９）本発明の一態様に係る銅合金撚線は、上記（８）に記載の銅合金線が複数撚り合わされてなる。
【００３６】
上記の銅合金撚線は、上記の銅合金線の組成及び特性を実質的に維持しており、端子との固着性、端子装着状態での耐衝撃性に優れる上に、高強度、高靭性、高導電率である。また、上記の銅合金撚線は、上述のように同一断面積の単線と比較して機械的特性により優れる傾向にある。従って、上記の銅合金撚線は、電線などの導体に好適に利用できる。例えば、上記の銅合金撚線を導体とすることで、上記（１）の被覆電線を構築できる。
【００３７】
［本発明の実施形態の詳細］
以下、適宜、図面を参照して、本発明の実施の形態を詳細に説明する。図中、同一符号は同一名称物を示す。元素の含有量は、断りが無い限り質量％とする。
【００３８】
［銅合金線］
（組成）
実施形態の銅合金線１は、被覆電線３などの電線の導体に利用されるものであり、特定の添加元素を特定の範囲で含む銅合金から構成されることを特徴の一つとする。上記銅合金は、Ｆｅを０．０５％以上２．０％以下、Ｔｉを０．０２％以上１．０％以下、Ｍｇを０％以上０．６％以下含有し、残部がＣｕ及び不純物からなるＦｅ−Ｔｉ−Ｃｕ合金、又はＦｅ−Ｔｉ−Ｍｇ−Ｃｕ合金である。上記不純物とは不可避なものをいう。
まず、各添加元素を詳細に説明する。
【００３９】
・Ｆｅ
Ｆｅは、主として、母相であるＣｕに析出して存在し、引張強さといった強度の向上に寄与する。
Ｆｅを０．０５％以上含有すると、強度に優れる銅合金線１とすることができる。製造条件にもよるが、Ｆｅの含有量が多いほど、銅合金線１の強度が高くなり易い。高強度化などを望む場合には、Ｆｅの含有量を０．４％以上、更に０．６％以上、０．８％以上とすることができる。
Ｆｅを２．０％以下の範囲で含有すると、ＦｅとＴｉとを含む析出物の粗大化を抑制し易く、伸線加工時や屈曲時などで粗大な析出物を起点とする断線を低減できる。製造条件にもよるが、Ｆｅの含有量が少ないほど、上述の粗大化などを抑制し易い。析出物の粗大化の抑制（断線の低減）などを望む場合には、Ｆｅの含有量を１．８％以下、更に１．６％以下、１．４％以下とすることができる。
【００４０】
・Ｔｉ
Ｔｉは、主として、Ｆｅと共に析出物として存在し、引張強さといった強度の向上に寄与すると共に、ＦｅがＣｕに固溶することによる導電率の低下を抑制することに寄与する。
Ｔｉを０．０２％以上含有すると、上述のＦｅとＴｉとを含む析出物を良好に生成でき、析出強化によって強度に優れる上に、ＦｅやＴｉの析出によって高い導電率を有する銅合金線１とすることができる。製造条件にもよるが、Ｔｉの含有量が多いほど、銅合金線１の強度が高くなり易い。高強度化などを望む場合には、Ｔｉの含有量を０．０５％以上、更に０．１％以上、０．２％以上とすることができる。
Ｔｉを１．０％以下の範囲で含有すると、上述のようにＦｅとＴｉとを含む析出物の粗大化を抑制できる。製造条件にもよるが、Ｔｉの含有量が少ないほど、上記粗大化を抑制し易い。析出物の粗大化の抑制（断線の低減）などを望む場合には、Ｔｉの含有量を０．９％以下、更に０．７％以下とすることができる。
【００４１】
・Ｍｇ
実施形態の銅合金線１を構成する銅合金は、Ｍｇの含有量が０％であり、Ｍｇを含まない形態とすることができる。この形態でも、Ｆｅ量及びＴｉ量と製造条件とを調整すれば、加工硬化指数が特定の範囲を満たす（後述の試験例１参照）。また、この形態は、Ｍｇ含有に起因する加工性の低下が生じず、伸線加工などの塑性加工を行い易く、製造性に優れる。
【００４２】
一方、本発明者らが検討した結果、Ｆｅ及びＴｉを特定の範囲で含む場合に、Ｍｇを含むと、製造条件にもよるが、加工硬化指数を大きくし易いとの知見を得た。そこで、実施形態の銅合金線１を構成する銅合金は、Ｍｇを含む（０％超）形態とすることができる。製造条件にもよるが、Ｍｇの含有量が多いほど、加工硬化指数を大きくし易く、加工硬化による強度向上効果を得易く、端子との固着性の向上、端子装着状態での耐衝撃性の向上を期待できる。また、Ｍｇは、主として、母相であるＣｕに固溶して存在し、引張強さといった強度が向上する場合がある。加工硬化指数の増大などを望む場合には、Ｍｇの含有量を０．０２％以上、更に０．１％以上、０．１４％超とすることができる。特に、Ｍｇを０．１５％超含有すると、製造条件にもよるが加工硬化指数がより大きくなり易く、加工硬化による強度向上効果を十分に得易い。更に、Ｍｇを０．２％以上含有することができる。
【００４３】
Ｍｇを含有する場合にＭｇの含有量が０．６％以下であれば、ＭｇがＣｕに過剰に固溶することによる導電率の低下を抑制して、導電率が高い銅合金線１とすることができる。また、Ｍｇの過剰固溶に起因する加工性の低下を抑制して、伸線加工などの塑性加工が行い易く、製造性に優れる。高導電性、加工性の向上などを望む場合には、Ｍｇの含有量を０．５５％以下、更に０．５％以下、０．４５％以下、０．４％以下とすることができる。
【００４４】
（組織）
実施形態の銅合金線１を構成する銅合金の組織として、ＦｅとＴｉとを含む析出物や晶出物が分散する組織が挙げられる。上記析出物や晶出物はＦｅ２Ｔｉといった化合物が挙げられる。上記の組織を有する場合、析出強化による高強度化、Ｆｅ及びＴｉの析出による高導電率などを期待できる。
【００４５】
更に、上記銅合金の組織として、微細結晶組織が挙げられる。微細結晶組織を有する場合、上述の析出物が均一的に分散して存在し易く、更なる高強度化が期待できる。また、破断の起点となり得る粗大結晶粒が少ないため破断し難く、伸びといった靭性の向上も期待できる。更に、微細結晶組織を有する場合、実施形態の銅合金線１を被覆電線３などの電線の導体に用いて、この導体に圧着端子などの端子を取り付けた場合に、端子を強固に固着できて、端子固着力を高め易い。
【００４６】
定量的には、平均結晶粒径が１０μｍ以下であると、上述の効果を得易く、７μｍ以下、更に５μｍ以下とすることができる。結晶粒径は、例えば、組成（添加元素の種類、含有量、以下同様）に応じて製造条件（加工度や熱処理温度など、以下同様）を調整することで、所定の大きさにすることができる。
【００４７】
平均結晶粒径は、以下のように測定する。クロスセクションポリッシャ（ＣＰ）加工を施した横断面をとって、この横断面を走査型電子顕微鏡で観察する。観察像から、所定の面積Ｓ０の観測範囲をとり、観測範囲内に存在する全ての結晶数Ｎを調べる。面積Ｓ０を結晶数Ｎで除した面積（Ｓ０／Ｎ）を各結晶粒の面積Ｓｇとし、結晶粒の面積Ｓｇと等価面積の円の直径を結晶粒の直径Ｒとする。この結晶粒の直径Ｒを平均結晶粒径とする。観察範囲は、結晶数ｎが５０以上である範囲、又は横断面の全体とすることができる。このように観察範囲を十分に広くすることで、面積Ｓ０に存在し得る結晶以外のもの（析出物など）に起因する誤差を十分に小さくできる。
【００４８】
（線径）
実施形態の銅合金線１は、その線径が０．５ｍｍ以下であることを特徴の一つとする。線径０．５ｍｍ以下の細線であるため、軽量化が望まれる電線の導体、例えば自動車に配線される電線用の導体などに好適に利用できる。上記線径は０．３５ｍｍ以下、更に０．２５ｍｍ以下とすることができる。上記線径は、例えば、伸線加工時の加工度（断面減少率）を調整することで、所定の大きさにすることができる。銅合金線１の線径とは、銅合金線１が丸線の場合には直径とし、横断面形状が円形以外の場合には横断面における等価面積の円の直径とする。
【００４９】
（断面形状）
実施形態の銅合金線１の横断面形状は、適宜選択できる。銅合金線１の代表例として、横断面円形状の丸線が挙げられる。横断面形状は、伸線加工に用いるダイスの形状や、銅合金線１を圧縮撚線とする場合には成形金型の形状などによって変化する。例えば、銅合金線１を、横断面形状が楕円形状、矩形や六角形といった多角形状などの異形線とすることができる。
【００５０】
（加工硬化指数）
実施形態の銅合金線１は、定性的には塑性加工が施された場合に加工硬化し易いこと、定量的には加工硬化指数が０．１以上であることを特徴の一つとする。
加工硬化指数とは、引張試験の試験力を単軸方向に適用したときの塑性ひずみ域における真応力σと真ひずみεとの式σ＝Ｃ×εｎにおいて、真ひずみεの指数ｎとして定義される。上記式において、Ｃは強度定数である。
上記の指数ｎは、市販の引張試験機を用いて引張試験を行い、Ｓ−Ｓ曲線を作成することで求められる（ＪＩＳ  Ｇ  ２２５３（２０１１）も参照）。
【００５１】
加工硬化指数が大きいほど、加工硬化し易く、加工部分では、加工硬化による強度向上効果を十分に得られて好ましい。例えば、銅合金線１を被覆電線３などの電線の導体に用いて、この導体に圧着端子などの端子を圧着などして取り付けた場合、この端子取付箇所は、圧縮加工などの塑性加工が施された加工部分となる。この加工部分は、圧縮加工などの断面減少を伴う塑性加工が施されているものの、上記塑性加工前よりも硬くなっており、強度が高められている。従って、この加工部分、即ち上記導体における端子取付箇所及びその近傍が強度の弱点となることを低減できる。加工硬化指数が０．１１以上、０．１２以上、更に０．１５以上であると、加工硬化による強度向上効果がより得られ易く好ましい。組成や製造条件によっては、本線箇所と同等程度の強度を維持することが期待できる。加工硬化指数は、後述のように組成や製造条件で変わるため、上限は特に定めない。
【００５２】
加工硬化指数は、同じ組成であっても製造条件が異なれば変化する（後述の試験例１参照）。従って、加工硬化指数を指標として、加工硬化指数が０．１以上を満たすように、組成に応じて製造条件を調整するとよい。
【００５３】
（特性）
・引張強さ、破断伸び、導電率
実施形態の銅合金線１は、上述の特定の組成の銅合金で構成され、加工硬化指数が特定の範囲を満たすように製造されることで、高強度、高靭性、高導電率をバランスよく備えることができる。定量的には、銅合金線１は、引張強さが３５０ＭＰａ以上、破断伸びが５％以上、及び導電率が５５％ＩＡＣＳ以上の少なくとも一つ、好ましくは三つ全てを満たすことが挙げられる。
より高強度を望む場合には、引張強さを３６０ＭＰａ以上、３７０ＭＰａ以上、３８０ＭＰａ以上、更に４００ＭＰａ以上とすることができる。
より高靭性を望む場合には、破断伸びを６％以上、７％以上、８％以上、９．５％以上、更に１０％以上とすることができる。
より高導電率を望む場合には、導電率を６０％ＩＡＣＳ以上、６５％ＩＡＣＳ以上、更に７０％ＩＡＣＳ以上とすることができる。
【００５４】
引張強さ、破断伸び、導電率も、組成や製造条件を調整することで所定の大きさにすることができる。例えば、添加元素を多くしたり、伸線加工度を高めたり（線径を細くしたり）すると、引張強さが高く、導電率が低くなる傾向にある。例えば、伸線後に熱処理を行う場合に熱処理温度を高めると、破断伸びが高く、引張強さ及び導電率が低くなる傾向にある。
【００５５】
［銅合金撚線］
実施形態の銅合金線１は、撚線の素線として利用できる。実施形態の銅合金撚線１０は、実施形態の銅合金線１を素線とするものであり、銅合金撚線１０が複数撚り合わされてなる。銅合金撚線１０は、素線である銅合金線１の組成や組織、特性を実質的に維持したまま、断面積が素線１本の場合よりも大きくなり易く、衝撃時に受けられる力を増大できて、耐衝撃性により優れる。また、銅合金撚線１０は、加工硬化する素線数が多くなるため、銅合金撚線１０を被覆電線３などの電線の導体に用いて、この導体に圧着端子などの端子をより強固に固着できる。その他、銅合金撚線１０は、屈曲性にも優れて、曲げなどを行い易く、上記電線を配策などする際に断線し難くできる。図１では、７本撚りの銅合金撚線１０を例示するが、撚り合せ本数は適宜変更できる。
【００５６】
銅合金撚線１０は、撚り合せ後に圧縮成形された圧縮撚線（図示せず）とすることができる。圧縮撚線は、撚り合せ状態の安定性に優れるため、この圧縮撚線を被覆電線３などの電線の導体とする場合、導体の外周に絶縁被覆層２などを形成し易い。また、圧縮撚線は、単に撚り合せた場合よりも機械的特性により優れる傾向にある上に小径にできる。
【００５７】
銅合金撚線１０の線径、断面積、撚りピッチなどは、撚り合せ本数などに応じて適宜選択できる。銅合金撚線１０の断面積が例えば０．０３ｍｍ２以上であれば、銅合金撚線１０を被覆電線３などの電線の導体に用いた場合に、この導体に圧着端子などの端子を強固に固着できる上に、加工硬化による強度向上効果を良好に得られる。上記断面積が例えば０．５ｍｍ２以下であれば、軽量な銅合金撚線１０とすることができる。撚りピッチが例えば１０ｍｍ以上であれば、素線（銅合金線１）が０．５ｍｍ以下の細線であっても撚り合せ易く、銅合金撚線１０の製造性に優れる。上記撚りピッチが例えば２０ｍｍ以下であれば、曲げなどを行った場合にも撚りがほぐれず、屈曲性に優れる。
【００５８】
［被覆電線］
実施形態の銅合金線１や銅合金撚線１０は、そのままでも導体に利用できるが、外周に絶縁被覆層を備えると、絶縁性に優れる。実施形態の被覆電線３は、導体の外側に絶縁被覆層２を備えるものであり、導体が銅合金撚線１０である。別の実施形態の被覆電線として、導体が銅合金線１（単線）であるものとすることができる。図１では、導体に銅合金撚線１０を備える場合を例示する。
絶縁被覆層２を構成する絶縁材料は、例えば、ポリ塩化ビニル（ＰＶＣ）やノンハロゲン樹脂、難燃性に優れる材料などが挙げられる。公知の絶縁材料が利用できる。
絶縁被覆層２の厚さは、所定の絶縁強度に応じて適宜選択でき、特に限定されない。
【００５９】
・端子固着力
実施形態の被覆電線３は、上述のように加工硬化による強度向上効果が大きい銅合金線１を素線とする銅合金撚線１０を導体に備えるため、圧着端子などの端子を圧着などして取り付けた状態において、端子を強固に固着できる。定量的には、端子固着力が４５Ｎ以上を満たすことが挙げられる。端子固着力が大きいほど、端子を強固に固着でき、被覆電線３（導体）と端子との接続状態を維持し易く好ましい。端子固着力は５０Ｎ以上、５５Ｎ以上、更に６０Ｎ以上が好ましく、上限は特に定めない。
【００６０】
・端子装着状態での耐衝撃エネルギー
実施形態の被覆電線３は、上述のように加工硬化による強度向上効果が大きい銅合金線１を素線とする銅合金撚線１０を導体に備えるため、圧着端子などの端子が取り付けられた状態で衝撃を受けた場合に、圧着などの塑性加工を受けた端子取付箇所近傍で破断し難い。定量的には、端子が取り付けられた状態での耐衝撃エネルギー（端子装着状態での耐衝撃エネルギー）が２Ｊ／ｍ以上を満たすことが挙げられる。端子装着状態での耐衝撃エネルギーが大きいほど、衝撃を受けた場合に端子取付箇所近傍で破断し難く好ましい。端子装着状態での耐衝撃エネルギーは３Ｊ／ｍ以上、更に４Ｊ／ｍ以上が好ましく、上限は特に定めない。
【００６１】
・耐衝撃エネルギー
実施形態の被覆電線３は、上述のように端子取付箇所だけでなく、衝撃などを受けた場合に導体（銅合金撚線１０）そのものが破断し難く、耐衝撃性に優れる。定量的には、耐衝撃エネルギー（以下、本線の耐衝撃エネルギーと呼ぶことがある）が５Ｊ／ｍ以上を満たすことが挙げられる。本線の耐衝撃エネルギーが大きいほど、衝撃を受けた場合に破断し難く好ましい。本線の耐衝撃エネルギーは、６Ｊ／ｍ以上、更に７Ｊ／ｍ以上が好ましく、上限は特に定めない。
【００６２】
実施形態の被覆電線３における端子固着力及び端子装着状態での耐衝撃エネルギーは、上述のように銅合金線１の加工硬化指数が特定の範囲を満たすように、導体の素線とする銅合金線１の組成や製造条件を調整することで、所定の大きさにすることができる。本線の耐衝撃エネルギーは、例えば、引張強さ及び破断伸びの双方が大きくなるように、銅合金線１の組成や製造条件を調整することで、所定の大きさにすることができる。
【００６３】
単線の銅合金線１を導体に備える被覆電線においても、端子固着力、端子装着状態での耐衝撃エネルギー、本線の耐衝撃エネルギーの少なくとも一つが上述の範囲を満たすことが好ましい。絶縁被覆層２を備えていない上述の銅合金線１や銅合金撚線１０においても、端子固着力、端子装着状態での耐衝撃エネルギー、本線の耐衝撃エネルギーの少なくとも一つが上述の範囲を満たすことが好ましい。
【００６４】
［端子付き電線］
実施形態の被覆電線３は、端部に圧着端子などの端子が取り付けられてなる端子付き電線に利用できる。実施形態の端子付き電線４は、実施形態の被覆電線３と、被覆電線３の端部に取り付けられた端子５とを備える。図２では、端子５として、一端に雌型又は雄型の嵌合部５２を備え、他端に絶縁被覆層２を把持するインシュレーションバレル部５４を備え、中間部に導体（図２では銅合金撚線１０）を把持するワイヤバレル部５０を備える圧着端子を例示する。圧着端子は、被覆電線３の端部において絶縁被覆層２が除去されて露出された導体の端部に圧着されて、導体と電気的及び機械的に接続される。別の実施形態の端子付き電線として、上述の銅合金線１（単線）を導体とする被覆電線を備えるものとすることができる。
【００６５】
端子５は、圧着端子などの圧着型の他、溶融した導体が接続される溶融型などが挙げられる。実施形態の端子付き電線４は、導体として銅合金撚線１０を備え、加工硬化による強度向上効果を得易い銅合金線１を含むため、端子５を圧着端子とすると、端子装着状態での耐衝撃性に優れるという効果を得易く好ましい。
【００６６】
端子付き電線４は、図２に示すように被覆電線３ごとに一つの端子５が取り付けられた形態の他、複数の被覆電線３に対して一つの端子５を備える形態が挙げられる。即ち、端子付き電線４は、被覆電線３を一つ、及び端子５を一つ備える形態の他、複数の被覆電線３と一つの端子５とを備える形態、複数の被覆電線３と複数の端子５とを備える形態が挙げられる。複数の電線を備える場合には、結束具などによって複数の電線を束ねると、端子付き電線４を取り扱い易い。端子付き電線４は、導体を構成する銅合金線１や銅合金撚線１０が端子の取付性などのハーネス加工性に優れるため、自動車用ワイヤーハーネスなどの各種のワイヤーハーネスの構成部品に利用できる。
【００６７】
［銅合金線、銅合金撚線、被覆電線、端子付き電線の特性］
実施形態の銅合金撚線１０の各素線、被覆電線３の導体を構成する各素線、端子付き電線４の導体を構成する各素線は、いずれも銅合金線１の組成、組織、特性を維持する、又は同等程度の特性を有する。例えば、上記の各素線は、引張強さが３５０ＭＰａ以上、破断伸びが５％以上、導電率が５５％ＩＡＣＳ以上を満たす形態とすることができる。
【００６８】
被覆電線３及び端子付き電線４の導電率は、導体を露出させて測定するとよい。端子付き電線４の端子固着力、端子装着状態での耐衝撃エネルギーに用いる端子として、端子付き電線４自体に備える圧着端子などの端子を利用することができる。
【００６９】
［効果］
実施形態の被覆電線３は、特定の組成の銅合金で構成されると共に、加工硬化指数が特定の範囲を満たす実施形態の銅合金線１、又は銅合金線１を撚り合わせた実施形態の銅合金撚線１０を導体に備える。そのため、圧着端子などの端子が圧着などされて取り付けられた場合に、端子を強固に固着でき、端子との固着性に優れる。かつ、圧着などの塑性加工を受けた端子取付箇所は、加工硬化によって強度が向上することで、端子が取り付けられた状態で衝撃を受けても、端子取付箇所近傍で断線し難く、耐衝撃性に優れる。実施形態の端子付き電線４は、実施形態の被覆電線３を備えるため、端子との固着性に優れる上に、端子装着状態での耐衝撃性にも優れる。実施形態の銅合金線１及び銅合金撚線１０は、被覆電線３などの電線の導体に用いることで、端子との固着性に優れ、端子装着状態での耐衝撃性に優れる電線を構築することができる。端子との固着性、端子装着状態での耐衝撃性の効果を試験例１で具体的に説明する。
【００７０】
［製造方法］
実施形態の銅合金線１、銅合金撚線１０、被覆電線３、端子付き電線４は、例えば、以下の工程を備える製造方法によって製造することができる。以下、各工程の概要を列挙する。
【００７１】
（銅合金線）
＜連続鋳造工程＞上述の特定の組成の銅合金の溶湯を連続鋳造して鋳造材を製造する。
＜伸線工程＞上記鋳造材、又は上記鋳造材に加工を施した加工材に、伸線加工を施して伸線材を製造する。
＜熱処理工程＞上記伸線材に熱処理を施し、熱処理材を製造する。この熱処理は、熱処理後の線材の加工硬化指数が０．１以上となる条件で行う。
【００７２】
（銅合金撚線）
銅合金撚線１０を製造する場合には、上述の＜連続鋳造工程＞、＜伸線工程＞、＜熱処理工程＞に加えて、以下の撚線工程を備える。
圧縮撚線とする場合には、以下の圧縮工程を更に備える。
＜撚線工程＞複数の上記伸線材、又は複数の上記熱処理材を撚り合わせて、撚線を製造する。
＜圧縮工程＞上記撚線を所定の形状に圧縮成形して、圧縮撚線を製造する。
上記伸線材の撚線、この撚線を圧縮成形した圧縮撚線に対して、上記の＜熱処理工程＞を行う。
上記熱処理材の撚線、この撚線を圧縮成形した圧縮撚線に対して、更に上記の＜熱処理工程＞を行うことができる。又は、既に上記の＜熱処理工程＞を行っているため、撚線工程、圧縮工程の後に上記の＜熱処理工程＞を省略できる。
その他、上記伸線材に軟化熱処理を施した軟材を撚り合せた軟材撚線、又はこの軟材撚線を圧縮成形した軟材圧縮撚線に＜熱処理工程＞を行うこともできる。
【００７３】
（被覆電線）
被覆電線３や単線の銅合金線１を備える被覆電線を製造する場合には、上述の銅合金線の製造方法によって製造された銅合金線（実施形態の銅合金線１）、又は上述の銅合金撚線の製造方法によって製造された銅合金撚線（実施形態の銅合金撚線１０）の外周に絶縁被覆層を形成する被覆工程を備える。絶縁被覆層の形成方法には、押出被覆や粉体塗装など、公知の手法を利用できる。
【００７４】
（端子付き電線）
上述の被覆電線の製造方法によって製造された被覆電線（実施形態の被覆電線３など）の端部において絶縁被覆層を除去して露出した導体に端子を取り付ける圧着工程を備える。
【００７５】
以下、連続鋳造工程、伸線工程、熱処理工程を詳細に説明する。
＜連続鋳造工程＞
この工程では、上述したＦｅ，Ｔｉ，適宜Ｍｇを特定の範囲で含む特定の組成の銅合金の溶湯を連続鋳造して鋳造材を作製する。
【００７６】
ここで、実施形態の銅合金線１は、代表的には、Ｆｅ及びＴｉを析出物として存在させ、Ｍｇを含む場合にはＭｇを固溶体として存在させる。そのため、銅合金線１の製造過程では過飽和固溶体を形成する過程を備えることが好ましい。溶体化処理を行う溶体化工程を別途設けることで、任意の時期に過飽和固溶体を形成できる。一方、連続鋳造を行う場合に冷却速度を十分に大きくして過飽和固溶体の鋳造材を作製すれば、別途、溶体化工程を設けることなく、最終的に機械的特性及び電気的特性に優れ、かつ加工硬化による強度向上効果を適切に得られ、被覆電線３などの導体に適した銅合金線１を製造できる、との知見を得た。そこで、銅合金線１の製造方法として、連続鋳造を行うこと、特に冷却過程で冷却速度を十分に大きくして急冷することを提案する。
【００７７】
連続鋳造法は、ベルトアンドホイール法、双ベルト法、アップキャスト法など各種の方法が利用できる。特に、アップキャスト法は、酸素などの不純物を低減できて、Ｃｕや添加元素の酸化を防止し易く好ましい。冷却過程の冷却速度は、５℃／ｓｅｃ超、更に１０℃／ｓｅｃ超、１５℃／ｓｅｃ以上が好ましい。
【００７８】
鋳造材には、各種の塑性加工、切削加工などの加工を施すことができる。塑性加工は、コンフォーム押出、圧延（熱間、温間、冷間）などが挙げられる。切削加工は、皮剥ぎなどが挙げられる。これらの加工を施すことで、鋳造材の表面欠陥を低減でき、伸線加工時に断線などを低減して、生産性を向上できる。特に、アップキャスト材には、これらの加工を施すことが好ましい。
【００７９】
上記加工材に以下の条件の熱処理を施すことができる。この熱処理によって、例えば、加工に伴う歪みを除去できる。熱処理条件によっては、後述の人工時効も行える。
上記加工材の断面積は、最終線径の銅合金線１に比較して大きい（太い）。そのため、この熱処理は、加熱対象全体の加熱状態を管理し易いバッチ処理を利用し易いと考えられる。熱処理条件は、例えば以下が挙げられる。
（熱処理温度）４００℃以上６５０℃以下、好ましくは４５０℃以上６００℃以下
（保持時間）１時間以上４０時間以下、好ましくは３時間以上２０時間以下
【００８０】
＜伸線工程＞
この工程では、上記鋳造材や上記加工材などに、少なくとも１パス、代表的には複数パスの伸線加工（冷間）を施して、所定の最終線径の伸線材を作製する。複数パスを行う場合、パスごとの加工度は、組成や最終線径などに応じて適宜調整するとよい。また、複数パスを行う場合、パス間に中間熱処理を行うことができる。中間熱処理によって、上述のように歪みを除去したり、人工時効を行ったりすることができる。中間熱処理の条件は、上記の加工材に施す熱処理条件を参照できる。
【００８１】
＜熱処理工程＞
この工程の熱処理は、代表的には添加元素が固溶状態である銅合金からＦｅ及びＴｉを含む析出物を析出させる人工時効、最終線径までの伸線加工によって加工硬化された伸線材の伸びを改善する軟化をそれぞれ目的の一つとする。更に、銅合金線１の製造では、加工硬化指数が特定の範囲を満たすようにすることも目的の一つとする。この熱処理によって、端子を強固に固着でき、端子装着状態での耐衝撃性に優れる上に、高強度、高靭性、高導電率であり、被覆電線３などの導体に適した銅合金線１や銅合金撚線１０が得られる。以下、伸線工程以降に行う熱処理であって、人工時効、軟化、加工硬化指数の調整を目的とした熱処理を最終熱処理と呼ぶことがある。
【００８２】
上記の目的を達成する最終熱処理の条件は、バッチ処理であれば、例えば、以下が挙げられる。
（熱処理温度）４００℃以上６５０℃以下、好ましくは４５０℃以上６００℃以下
（保持時間）１時間以上４０時間以下、好ましくは３時間以上２０時間以下
上記の範囲から、組成（添加元素の種類、含有量）、加工状態などに応じて選択するとよい。具体例として、後述の試験例１を参照するとよい。
【００８３】
同じ組成の場合に上記の範囲で熱処理温度が高いと、端子装着状態での耐衝撃エネルギー、耐衝撃エネルギー、破断伸びが向上する傾向にある。上記熱処理温度が低いと、結晶粒の成長を抑制できると共に、引張強さが向上する傾向にある。上述の析出物を十分に析出させると、導電率が向上する傾向にある。
その他、鋳造材に上述のコンフォーム押出を施す場合、最終熱処理の温度範囲は、２００℃以上６００℃以下が好ましい。
【００８４】
上記の最終熱処理を連続処理とすることができる。連続処理は、加熱対象を加熱炉内に連続的に供給できて量産に適する。上述の目的を達成するように、連続処理の条件（線速、炉式の場合には炉内温度、通電式の場合には電流値など）を調整するとよい。
【００８５】
最終熱処理以前に、上述の人工時効を兼ねる熱処理を行う場合、最終熱処理の条件は、上述の条件から、軟化と加工硬化指数の調整とを目的として調整すると、結晶粒の成長を抑制して微細な結晶組織とし易く、高い強度と高い伸びとを有し易い。この最終熱処理はバッチ処理の他、連続軟化処理を利用することができる。上記目的を達するように連続軟化処理の条件を調整するとよい。
【００８６】
［試験例１］
種々の組成の銅合金線、及び得られた銅合金線を導体に用いた被覆電線を種々の製造条件で作製して、特性を調べた。
【００８７】
銅合金線は、以下に示す４つの製造パターン（Ａ）〜（Ｄ）によって製造した。被覆電線は、製造パターン（Ａ）〜（Ｄ）で製造した線材を用いて以下のように製造した。いずれの製造パターンにおいても、以下の鋳造材を用意した。
【００８８】
（鋳造材）
電気銅（純度９９．９９％以上）と、表１に示す各添加元素を含有する母合金又は各添加元素の金属単体とを原料として用意した。用意した原料を高純度カーボン製の坩堝（不純物量が２０質量ｐｐｍ以下）を用いて、大気溶解して銅合金の溶湯を作製した。銅合金の組成（残部Ｃｕ及び不純物）を表１に示す。「−（ハイフン）」は添加していないこと（０質量％）を意味する。
上記の銅合金の溶湯と、高純度カーボン製鋳型（不純物量が２０質量ｐｐｍ以下）とを用いて、アップキャスト法によって、以下の線径の断面円形状の鋳造材を作製した。冷却速度は、１０℃／ｓｅｃ超とした。なお、高純度のカーボン製坩堝や鋳型を利用することで、不純物を低減し易い。
【００８９】
（銅合金線の製造パターン）
（Ａ）連続鋳造（線径φ９．５ｍｍ）⇒伸線加工（線径φ０．１６ｍｍ）⇒熱処理（表１の温度（℃）、保持時間８時間）
（Ｂ）連続鋳造（線径φ１２．５ｍｍ）⇒コンフォーム押出（線径φ９．５ｍｍ）⇒伸線加工（線径φ０．１６ｍｍ）⇒熱処理（表１の温度（℃）、保持時間８時間）
（Ｃ）連続鋳造（線径φ１２．５ｍｍ）⇒冷間圧延（線径φ９．５ｍｍ）⇒熱処理（ｘ）⇒皮剥ぎ（線径φ８ｍｍ）⇒伸線加工（線径φ０．１６ｍｍ）⇒熱処理（表１の温度（℃）、保持時間８時間）
（Ｄ）連続鋳造（線径φ９．５ｍｍ）⇒伸線加工（φ２．６ｍｍ）⇒熱処理（ｘ）⇒伸線加工（φ０．１６ｍｍ）⇒熱処理（連続軟化）
熱処理（ｘ）は、熱処理温度を４００℃以上６００℃以下から選択した温度とし、保持時間を４時間以上１６時間以下から選択した時間とした。
熱処理（連続軟化）は、通電式の連続炉を用いて、加工硬化指数が０．１以上となるように電流値などを調整した。
【００９０】
（被覆電線の製造工程）
上述の製造パターン（Ａ）〜（Ｄ）に示す工程と同様にして、線径φ０．１６ｍｍの伸線材を作製し、７本撚り合せた後、圧縮成形して横断面積０．１３ｍｍ２（０．１３ｓｑ）の圧縮撚線を作製した。用いた伸線材は、上述の各パターン（Ａ）〜（Ｄ）に示す最終の熱処理を施しておらず、作製した圧縮撚線に熱処理（表１の温度（℃）、保持時間８時間、又は連続軟化）を施した。得られた熱処理材の外周にポリ塩化ビニル（ＰＶＣ）を厚さ０．２ｍｍに押出して絶縁被覆層を形成し、被覆電線を作製した。
【００９１】
（特性の測定）
製造パターン（Ａ）〜（Ｄ）によって製造した銅合金線について、導電率（％ＩＡＣＳ）、引張強さ（ＭＰａ）、破断伸び（％）、加工硬化指数を調べた。結果を表１に示す。
【００９２】
導電率（％ＩＡＣＳ）は、ブリッジ法によって測定した。引張強さ（ＭＰａ）、破断伸び（％）、加工硬化指数は、ＪＩＳ  Ｚ  ２２４１（金属材料引張試験方法、１９９８）に準拠して、汎用の引張試験機を用いて測定した。
【００９３】
作製した被覆電線について、端子固着力（Ｎ）、端子装着状態での耐衝撃エネルギー（Ｊ／ｍ、端子装着状態での耐衝撃Ｅ）、耐衝撃エネルギー（Ｊ／ｍ、耐衝撃Ｅ）を調べた。結果を表２に示す。
【００９４】
端子固着力（Ｎ）は、以下のように測定する。被覆電線の一端部において絶縁被覆層を剥いで導体である圧縮撚線を露出させ、この圧縮撚線の一端部に端子を取り付ける。ここでは、端子として市販の圧着端子を用いて、上記圧縮撚線に圧着する。また、ここでは、図３に示すように、導体（圧縮撚線）における端子取付箇所１２の横断面積が、端子取付箇所以外の本線箇所の横断面積に対して、表２に示す値（導体残存圧縮率、７０％又は８０％）となるように、クリンプハイトＣ／Ｈを調整した。
汎用の引張試験機を用いて、端子を１００ｍｍ／ｍｉｎで引っ張ったときに端子が抜けない最大荷重（Ｎ）を測定した。この最大荷重を端子固着力とする。
【００９５】
耐衝撃エネルギー（Ｊ／ｍ又は（Ｎ／ｍ）／ｍ）は、以下のように測定する。被覆電線の先端に錘を取り付け、この錘を１ｍ上方に持ち上げた後、自由落下させる。被覆電線が断線しない最大の錘の重量（ｋｇ）を測定し、この重量に重力加速度（９．８ｍ／ｓ２）と落下距離との積値を落下距離で除した値（（錘重量×９．８×１）／１）を耐衝撃エネルギーとする。
【００９６】
端子装着状態の耐衝撃エネルギー（Ｊ／ｍ又は（Ｎ／ｍ）／ｍ）は、以下のように測定する。上述の端子固着力の測定と同様に、被覆電線の一端部に端子５（ここでは圧着端子）を取り付けた試料Ｓ（ここでは長さ１ｍ）を用意し、図４に示すように端子５を治具Ｊによって固定する。試料Ｓの他端部に錘Ｗを取り付け、この錘Ｗを端子５の固定位置まで持ち上げた後、自由落下させる。上述の耐衝撃エネルギーと同様に、被覆電線が破断しない最大の錘Ｗの重量を測定し、（（錘重量×９．８×１）／１）を端子装着状態の耐衝撃エネルギーとする。
【００９７】
【表１】
0006593778.tif 000002
【００９８】
【表２】
0006593778.tif 000003
【００９９】
表２に示すように試料Ｎｏ．１−１〜Ｎｏ．１−１４はいずれも、試料Ｎｏ．１−１０１，Ｎｏ．１−１０２と比較して、端子との固着性に優れると共に、端子装着状態での耐衝撃性に優れることが分かる。定量的には、試料Ｎｏ．１−１〜Ｎｏ．１−１４はいずれも、端子固着力が４５Ｎ以上であり、５０Ｎ以上の試料が多く、５５Ｎ以上、６０Ｎ以上の試料もある。また、試料Ｎｏ．１−１〜Ｎｏ．１−１４はいずれも、端子装着状態での耐衝撃エネルギーが２Ｊ／ｍ以上であり、３Ｊ／ｍ以上の試料が多く、３．５Ｊ／ｍ以上、更に４Ｊ／ｍ以上の試料もある。このような結果が得られた理由の一つとして、Ｆｅ，Ｔｉ，適宜Ｍｇを上述の特定の範囲で含む特定の組成の銅合金から構成され、かつ加工硬化指数が大きい銅合金線を導体に備えることで、端子取付箇所が圧縮加工といった塑性加工を受けて、加工硬化による強度向上効果が得られたため、と考えられる。このことは、例えば、加工硬化指数が異なる試料Ｎｏ．１−２，Ｎｏ．１−１０２を比較することから裏付けられる。試料Ｎｏ．１−２は、表１に示すように試料Ｎｏ．１−１０２と比較して、引張強さが２割ほど小さい。しかし、表２に示すように導体残存圧縮率（圧縮加工状態）が同じであるにもかかわらず、試料Ｎｏ．１−２は、端子固着力が試料Ｎｏ．１−１０２と同等程度であり、かつ端子装着状態での耐衝撃エネルギーが大幅に大きい。試料Ｎｏ．１−２は、引張強さが小さい分を加工硬化によって補ったと考えられる。
【０１００】
また、加工硬化指数は、組成と製造条件とを調整することで変化することが分かる。例えば、同じ組成の群である試料Ｎｏ．１−１，Ｎｏ．１−１３，Ｎｏ．１−１０１の群、試料Ｎｏ．１−２，Ｎｏ．１−３の群、試料Ｎｏ．１−８，Ｎｏ．１−９の群を比較すると、最終の熱処理の温度を高めにした試料Ｎｏ．１−３（５５０℃）、Ｎｏ．１−１３（５００℃），Ｎｏ．１−９（４５０℃）の加工硬化指数が大きい。同じ組成のペアである試料Ｎｏ．１−６，Ｎｏ．１−１０２同士を比較すると、製造条件を異ならせることで、加工硬化指数を大きくできる。また、この試験では、同じ組成のペアである試料Ｎｏ．１−１１，Ｎｏ．１−１２同士を比較すると、熱処理を連続処理とした場合でも、加工硬化指数を大きくできること、試料Ｎｏ．１−５，Ｎｏ．１−６，Ｎｏ．１−１２の群を比較すると、組成や製造条件を異ならせても、同程度の加工硬化指数に調整できることが分かる。
【０１０１】
試料Ｎｏ．１−１，Ｎｏ．１−２を比較すると、引張強さが同程度であるものの、Ｍｇを含む試料Ｎｏ．１−２の方が加工硬化指数が大きい。また、試料Ｎｏ．１−２は、導体残存圧縮率が７０％であり、試料Ｎｏ．１−１よりも大きな圧縮加工がなされたにもかかわらず、試料Ｎｏ．１−１と同程度の端子固着力を有する上に、試料Ｎｏ．１−１よりも端子装着状態での耐衝撃エネルギーが大きい。この理由は、試料Ｎｏ．１−２は加工硬化指数が大きく、圧縮加工による加工硬化が適切になされたため、と考えられる。また、このことから、Ｍｇを含むと加工硬化指数を高め易いといえる。その他、Ｍｇを含むと（例えば、試料Ｎｏ．１−６，Ｎｏ．１−７とを比較参照）、更にはＭｇの含有量が多いほど（例えば、試料Ｎｏ．１−４，Ｎｏ．１−５とを比較参照）、破断伸びを大きくし易いといえる。また、この試験からは、最終の熱処理の温度が高いほど、端子装着状態の耐衝撃エネルギーが大きくなる傾向にあるといえる。
【０１０２】
更に、表１に示すように、特定の組成の銅合金から構成される銅合金線を備える試料Ｎｏ．１−１〜Ｎｏ．１−１４はいずれも、本線の耐衝撃エネルギーも大きく、線材（ここでは圧縮撚線）自体が耐衝撃性に優れることが分かる。定量的には、試料Ｎｏ．１−１〜Ｎｏ．１−１４における本線の耐衝撃エネルギーはいずれも、５Ｊ／ｍ以上、更に７Ｊ／ｍ以上であり、８Ｊ／ｍ以上、更に９Ｊ／ｍ以上の試料もある。
【０１０３】
加えて、表１に示すように、特定の組成の銅合金から構成される試料Ｎｏ．１−１〜Ｎｏ．１−１４の銅合金線は、高強度、高靭性、高導電率をバランスよく備えることが分かる。定量的には、試料Ｎｏ．１−１〜Ｎｏ．１−１４の銅合金線はいずれも、引張強さが３５０ＭＰａ以上、破断伸びが５％以上、導電率が５５％ＩＡＣＳ以上である。引張強さに着目すると、ここでは上記の銅合金線はいずれも３７０ＭＰａ以上であり、４００ＭＰａ以上の試料が多く、４２０ＭＰａ以上、更に４５０ＭＰａ以上の試料もある。破断伸びに着目すると、ここでは上記の銅合金線はいずれも８％以上であり、９％以上、更に９．５％以上の試料が多く、１０％以上の試料もある。導電率に着目すると、ここでは上記の銅合金線はいずれも６５％ＩＡＣＳ以上であり、６８％ＩＡＣＳ以上の試料が多く、７０％ＩＡＣＳ以上の試料もある。このような高強度、高靭性、高導電率をバランスよく備える銅合金線の撚線を導体とする試料Ｎｏ．１−１〜Ｎｏ．１−１４の被覆電線も、上述の高い引張強さ、高い破断伸び、高い導電率を実質的に維持して、高強度、高靭性、高導電率をバランスよく備える。従って、特定の組成とし、加工硬化指数が０．１以上となるように製造条件を調整することで、高強度、高靭性、高導電率をバランスよく備える銅合金線、銅合金撚線、これらを導体とする被覆電線や端子付き電線が得られることが示された。
【０１０４】
その他、この試験では、引張強さと、端子固着力との相関をみると、引張強さが大きいほど、端子固着力も大きくなる傾向にあると考えられる。破断伸びと、端子装着状態での耐衝撃エネルギーとの相関をみると、破断伸びが大きいほど、端子装着状態での耐衝撃エネルギーも大きくなる傾向にあると考えられる。
【０１０５】
本発明はこれらの例示に限定されるものではなく、特許請求の範囲によって示され、特許請求の範囲と均等の意味及び範囲内での全ての変更が含まれることが意図される。
例えば、試験例１の銅合金の組成、銅合金線の線径、撚り合せ本数、熱処理条件などを適宜変更できる。
【産業上の利用可能性】
【０１０６】
本発明の被覆電線は、端部に端子が取り付けられた状態で使用される用途、例えば、自動車や飛行機等の搬送機器、産業用ロボット等の制御機器といった各種の電気機器の配線部分などに利用することができる。本発明の端子付き電線は、上記搬送機器、制御機器といった各種の電気機器の配線に利用することができる。特に、本発明の被覆電線、及び本発明の端子付き電線は、自動車用ワイヤーハーネスなどの各種のワイヤーハーネスの構成要素に好適に利用することができる。本発明の銅合金線、本発明の銅合金撚線は、上記被覆電線などの電線の導体に利用することができる。
【符号の説明】
【０１０７】
１  銅合金線  １０  銅合金撚線  ３  被覆電線  ４  端子付き電線
１２  端子取付箇所  ２  絶縁被覆層
５  端子  ５０  ワイヤバレル部  ５２  嵌合部  ５４  インシュレーションバレル部
Ｓ  試料  Ｊ  治具  Ｗ  錘
【図１】
0006593778.tif 000004
【図２】
0006593778.tif 000005
【図３】
0006593778.tif 000006
【図４】
0006593778.tif 000007